DIELECTRIC PORCELAIN COMPOSITION AND CERAMIC ELECTRONIC COMPONENTA dielectric ceramic composition comprising a first component and a second component, in which the first component comprises an oxide of Ca in a content of 0 to 35.85 mol%; an oxide of Sr in a content of 0 to 47.12 mol%; an oxide of Ba in a content of 0 to 51.22 mol%; an oxide of Ti in a content of 0 to 17.36 mol%; an oxide of Zr in a content of 0 to 17.36 mol%; an oxide of Sn in a content of 0 to 2.60 mol%; an oxide of Nb in a content of 0 to 35.32 mol%; an oxide of Ta in a content of 0 to 35.32 mol%; and an oxide of V in a content of 0 to 2.65 mol%, at the specified content based on the total number of moles of the first component in terms of the above oxides; the first component comprises as essential components at least one selected from an oxide of Ca, an oxide of Sr, and an oxide of Ba, at least one selected from an oxide of Ti and an oxide of Zr, and at least one selected from an oxide of Nb and an oxide of Ta; and in which, based on the total number of moles of the first component in terms of oxides, the total content of an oxide of Ca in terms of CaO, an oxide of Sr in terms of SrO, and an oxide of Ba in terms of BaO is 48.72 to 51.22 mol%; the total content of an oxide of Ti in terms of TiO2, an oxide of Zr in terms of ZrO2, and an oxide of Sn in terms of SnO2 is 15.97 to 17.36 mol%; and the total content of an oxide of Nb in terms of Nb2O5, an oxide of Ta in terms of Ta2O5, and an oxide of V in terms of V2O5 is 31.42 to 35.31 mol%; and the composition comprises at least an oxide of Mn as the second component. According to the present invention, a dielectric ceramic composition, which can be fired in a reducing atmosphere, has a high dielectric constant, has an electrostatic capacity exhibiting little change, when used as a dielectric layer of a ceramic electronic component such as a laminated ceramic capacitor even under a condition of 150 to 200°C, and has small dielectric losses at 25°C and 200°C, can be provided.A dielectric ceramic composition comprising a first component and a second component, wherein: the first component comprises: an oxide of Ca in a content of 0 to 35.85 mol% in terms of CaO; an oxide of Sr in a content of 0 to 47.12 mol% in terms of SrO; an oxide of Ba in a content of 0 to 51.22 mol% in terms of BaO; an oxide of Ti in a content of 0 to 17.36 mol% in terms of TiO2; an oxide of Zr in a content of 0 to 17.36 mol% in terms of ZrO2; an oxide of Sn in a content of 0 to 2.60 mol% in terms of SnO2; an oxide of Nb in a content of 0 to 35.32 mol% in terms of Nb2O5; an oxide of Ta in a content of 0 to 35.32 mol% in terms of Ta2O5; and an oxide of V in a content of 0 to 2.65 mol% in terms of V2O5, at the specified content based on the total number of moles of the first component in terms of the above oxides; the first component comprises as essential components at least one selected from an oxide of Ca, an oxide of Sr, and an oxide of Ba, at least one selected from an oxide of Ti and an oxide of Zr, and at least one selected from an oxide of Nb and an oxide of Ta; and wherein, based on the total number of moles of the first component in terms of the above oxides, the total content of an oxide of Ca in terms of CaO, an oxide of Sr in terms of SrO, and an oxide of Ba in terms of BaO is 48.72 to 51.22 mol%; the total content of an oxide of Ti in terms of TiO2, an oxide of Zr in terms of ZrO2, and an oxide of Sn in terms of SnO2 is 15.97 to 17.36 mol%; and the total content of an oxide of Nb in terms of Nb2O5, an oxide of Ta in terms of Ta2O5, and an oxide of V in terms of V2O5 is 31.42 to 35.31 mol%; and the composition comprises at least an oxide of Mn as the second component.
유전체 자기 조성물 및 세라믹 전자 부품  제1 성분과 제2 성분으로 이루어지고, 상기 제1 성분은, Ca, Sr 및 Ba의 각 산화물 중 적어도 1종과, Ti 및 Zr의 각 산화물 중 적어도 1종과, Nb 및 Ta의 각 산화물 중 적어도 1종을 필수 성분으로 하고, 또한, 제1 성분에 있어서의 Ca, Sr 및 Ba의 각 산화물의 합계의 함유 비율이 48.72~51.22mol%이며, Ti, Zr 및 Sn의 각 산화물의 합계의 함유 비율이 15.97~17.36mol%이며, Nb, Ta 및 V의 각 산화물의 합계의 함유 비율이 31.42~35.31mol%이며, 제2 성분으로서, 적어도 Mn의 산화물을 함유하는 유전체 자기 조성물. 본 발명에 의하면, 환원 분위기하에서 소성 가능하고, 비유전율이 높고, 적층 세라믹 콘덴서 등의 세라믹 전자 부품의 유전체층으로서 이용한 경우, 150~200℃의 조건하에 있어서도 정전 용량의 변화가 적고, 25℃ 및 200℃에 있어서의 유전손실이 작은 유전체 자기 조성물을 제공 가능하다. 제1 성분과 제2 성분으로 이루어지고,제1 성분이, 하기의 산화물로 환산했을 때의 제1 성분의 합계 mol수에 대한 함유 비율이, CaO 환산으로 0~35.85mol%의 Ca의 산화물과, SrO 환산으로 0~47.12mol%의 Sr의 산화물과, BaO 환산으로 0~51.22mol%의 Ba의 산화물과, TiO2 환산으로 0~17.36mol%의 Ti의 산화물과, ZrO2 환산으로 0~17.36mol%의 Zr의 산화물과, SnO2 환산으로 0~2.60mol%의 Sn의 산화물과, Nb2O5 환산으로 0~35.32mol%의 Nb의 산화물과, Ta2O5 환산으로 0~35.32mol%의 Ta의 산화물과, V2O5 환산으로 0~2.65mol%의 V의 산화물로 이루어지고,상기 제1 성분은, Ca의 산화물, Sr의 산 화물 및 Ba의 산화물로부터 선택되는 적어도 1종과, Ti의 산화물 및 Zr의 산화물로부터 선택되는 적어도 1종과, Nb의 산화물 및 Ta의 산화물로부터 선택되는 적어도 1종을 필수 성분으로서 함유하고, 또한, 상기 산화물로 환산했을 때의 제1 성분의 합계 mol수에 대한 CaO 환산의 Ca의 산화물, SrO 환산의 Sr의 산화물 및 BaO 환산의 Ba의 산화물의 합계의 함유 비율이 48.72~51.22mol%이며, TiO2 환산의 Ti의 산화물, ZrO2 환산의 Zr 산화물 및 SnO2 환산의 Sn의 산화물의 합계의 함유 비율이 15.97~17.36mol%이며, Nb2O5 환산의 Nb의 산화물, Ta2O5 환산의 Ta 산화물 및 V2O5 환산의 V의 산화물의 합계의 함유 비율이 31.42~35.31mol%이며,제2 성분으로서, 적어도 Mn의 산화물을 함유하는 것,을 특징으로 하는 유전체 자기 조성물.